【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
基材シート上に少なくとも透明性樹脂層及び表面保護層を順に有し、且つ、前記基材シートの裏面に少なくともバッカー層を有する化粧シートであって、
（１）前記化粧シートの表面の十点平均粗さＲｚｊｉｓが４０μｍ以上であり、
（２）前記表面保護層が電離放射線硬化型樹脂を含み、
（３）前記基材シート、前記透明性樹脂層及び前記バッカー層が、いずれも非ハロゲン系熱可塑性樹脂を含み、
（４）前記バッカー層の厚みが１２０〜２５０μｍであり、
（５）前記バッカー層のマルテンス硬さが５０〜８０Ｎ／ｍｍ２であり、
（６）前記バッカー層は、前記基材シートの裏面に配置してなる、バッカー層形成用樹脂組成物である、
ことを特徴とする化粧シート。
【請求項２】
前記透明性樹脂層上に艶調整層を有し、且つ、前記艶調整層は、前記表面保護層と隣接している、請求項１に記載の化粧シート。
【請求項３】
請求項１又は２に記載の化粧シートのロール状物。
【請求項４】
被着材上に、請求項１若しくは２に記載の化粧シート、又は請求項３に記載のロール状物由来の化粧シートが積層された、化粧板。
【請求項５】
基材シート上に少なくとも透明性樹脂層及び表面保護層が順に積層されており、且つ、前記基材シートの裏面に少なくともバッカー層が積層されている化粧シートの製造方法であって、以下の工程１〜３：
(i)基材シート上に、少なくとも透明性樹脂層及び表面保護層を順に有する積層シートであって、
前記表面保護層が電離放射線硬化型樹脂を含み、
前記基材シート及び前記透明性樹脂層が、いずれも非ハロゲン熱可塑性樹脂を含む、積層シートを得る工程１、
(ii)前記積層シートの前記表面保護層の上からエンボス加工を施すことにより、前記積層シートの表面の十点平均粗さＲｚｊｉｓを４０μｍ以上にする工程２、並びに、
(iii)前記基材シートの裏面に対してバッカー層形成用樹脂組成物を溶融状態で押出し成形することにより、
前記バッカー層が非ハロゲン系熱可塑性樹脂を含み、
前記バッカー層の厚みが１２０〜２５０μｍであり、
前記バッカー層のマルテンス硬さが５０〜８０Ｎ／ｍｍ２である、
バッカー層を積層する工程３、
を順に含むことを特徴とする化粧シートの製造方法。
【請求項６】
基材シート上に少なくとも透明性樹脂層及び表面保護層が順に積層されており、且つ、前記基材シートの裏面に少なくともバッカー層が積層されている化粧シートの製造方法であって、以下の工程１〜４：
(i)基材シート上に、少なくとも透明性樹脂層を有する積層体であって、
前記基材シート及び前記透明性樹脂層が、いずれも非ハロゲン熱可塑性樹脂を含む、積層体を得る工程１、
(ii)前記積層体の前記透明性樹脂層の上からエンボス加工を施す工程２、
(iii)前記透明性樹脂層上に、電離放射線硬化型樹脂を含む表面保護層形成用樹脂組成物を塗工することにより、
基材シート上に、少なくとも透明性樹脂層及び表面保護層を有する積層シートであって、
前記積層シートの表面の十点平均粗さＲｚｊｉｓが４０μｍ以上である積層シートを得る工程３、並びに、
(iv)前記基材シートの裏面に対してバッカー層形成用樹脂組成物を溶融状態で押出し成形することにより、
前記バッカー層が非ハロゲン系熱可塑性樹脂を含み、
前記バッカー層の厚みが１２０〜２５０μｍであり、
前記バッカー層のマルテンス硬さが５０〜８０Ｎ／ｍｍ２である、
バッカー層を積層する工程４、
を順に含むことを特徴とする化粧シートの製造方法。
【請求項７】
請求項５又は６に記載の化粧シートの製造方法により得られた化粧シートの表面保護層が最表面層となるように、前記化粧シートを被着材上に積層する化粧板の製造方法。
【手続補正２】
【補正対象書類名】明細書
【補正対象項目名】００１０
【補正方法】変更
【補正の内容】
【００１０】
即ち、本発明は、下記の化粧シート及びその製造方法、並びに、化粧板及びその製造方法に関する。
１．基材シート上に少なくとも透明性樹脂層及び表面保護層を順に有し、且つ、前記基材シートの裏面に少なくともバッカー層を有する化粧シートであって
（１）前記化粧シートの表面の十点平均粗さＲｚｊｉｓが４０μｍ以上であり、
（２）前記表面保護層が電離放射線硬化型樹脂を含み、
（３）前記基材シート、前記透明性樹脂層及び前記バッカー層が、いずれも非ハロゲン系熱可塑性樹脂を含み、
（４）前記バッカー層の厚みが１２０〜２５０μｍであり、
（５）前記バッカー層のマルテンス硬さが５０〜８０Ｎ／ｍｍ２であり、
（６）前記バッカー層は、前記基材シートの裏面に配置してなるバッカー層形成用樹脂組成物である、
ことを特徴とする化粧シート。
２．前記透明性樹脂層上に艶調整層を有し、且つ、前記艶調整層は、前記表面保護層と隣接している、上記項１に記載の化粧シート。
３．上記項１又は２に記載の化粧シートのロール状物。
４．被着材上に、上記項１若しくは２に記載の化粧シート、又は請求項３に記載のロール状物由来の化粧シートが積層された、化粧板。
５．基材シート上に少なくとも透明性樹脂層及び表面保護層が順に積層されており、且つ、前記基材シートの裏面に少なくともバッカー層が積層されている化粧シートの製造方法であって、以下の工程１〜３：
(i)基材シート上に、少なくとも透明性樹脂層及び表面保護層を順に有する積層シートであって、
前記表面保護層が電離放射線硬化型樹脂を含み、
前記基材シート及び前記透明性樹脂層が、いずれも非ハロゲン熱可塑性樹脂を含む、積層シートを得る工程１、
(ii)前記積層シートの前記表面保護層の上からエンボス加工を施すことにより、前記積層シートの表面の十点平均粗さＲｚｊｉｓを４０μｍ以上にする工程２、並びに、
(iii)前記基材シートの裏面に対してバッカー層形成用樹脂組成物を溶融状態で押出し成形することにより、
前記バッカー層が非ハロゲン系熱可塑性樹脂を含み、
前記バッカー層の厚みが１２０〜２５０μｍであり、
前記バッカー層のマルテンス硬さが５０〜８０Ｎ／ｍｍ２である、
バッカー層を積層する工程３、
を順に含むことを特徴とする化粧シートの製造方法。
６．基材シート上に少なくとも透明性樹脂層及び表面保護層が順に積層されており、且つ、前記基材シートの裏面に少なくともバッカー層が積層されている化粧シートの製造方法であって、以下の工程１〜４：
(i)基材シート上に、少なくとも透明性樹脂層を有する積層体であって、
前記基材シート及び前記透明性樹脂層が、いずれも非ハロゲン熱可塑性樹脂を含む、積層体を得る工程１、
(ii)前記積層体の前記透明性樹脂層の上からエンボス加工を施す工程２、
(iii)前記透明性樹脂層上に、電離放射線硬化型樹脂を含む表面保護層形成用樹脂組成物を塗工することにより、
基材シート上に、少なくとも透明性樹脂層及び表面保護層を有する積層シートであって、
前記積層シートの表面の十点平均粗さＲｚｊｉｓが４０μｍ以上である積層シートを得る工程３、並びに、
(iv)前記基材シートの裏面に対してバッカー層形成用樹脂組成物を溶融状態で押出し成形することにより、
前記バッカー層が非ハロゲン系熱可塑性樹脂を含み、
前記バッカー層の厚みが１２０〜２５０μｍであり、
前記バッカー層のマルテンス硬さが５０〜８０Ｎ／ｍｍ２である、
バッカー層を積層する工程４、
を順に含むことを特徴とする化粧シートの製造方法。
７．上記項５又は６に記載の化粧シートの製造方法により得られた化粧シートの表面保護層が最表面層となるように、前記化粧シートを被着材上に積層する化粧板の製造方法。